하나 의 실시 형태 에서 , 거칠 기 를 구비 한 축경 표면 이 상당히 관찰 할 수 있 는 방식 으로 보 틀 스톡 의 표면 ( 코팅 ) 마감 의 심미 적 특징 을 불리 하 게 파괴 시키 지 않 는 한 , 거칠 기 를 구비 한 표면 은 8 마이크 로 인치 이상 ~ 32 마이크 로 인치 이하 의 범위 의 표면 거칠 기 평균 ( Ra ) 을 갖 는다 . 하나 의 실시 형태 에서 , 거칠 기 를 구비 하 지 않 은 표면 은 2 마이크 로 인치 ~ 6 마이크 로 인치 범위 의 표면 거칠 기 평균 ( Ra ) 마감 을 갖 는다 . 도 3 은 ADE / 위상 시프트 해석 및 MapVue EX - 표면 매핑 소프트웨어 에 의해 생성 되 는 축경 다이 의 거칠 기 를 구비 하 지 않 은 랜드 부분 ( 13 ) 의 하나 의 실시 형태 의 표면 매핑 을 도시 한다 . 이 실시 예 에서 , 표면 거칠 기 ( Ra ) 값 은 약 4 . 89 마이크 로 인치 였 다 . 도 4 는 ADE / 위상 시프트 해석 및 MapVue EX - 표면 매핑 소프트웨어 에 의해 생성 되 는 본 발명 의 하나 의 실시 형태 에 따른 축경 다이 의 거칠 기 를 구비 한 랜드 부분 ( 13 ) 의 하나 의 실시 형태 의 표면 매핑 을 도시 한다 . 이 실시 예 에서 , 표면 거칠 기 ( Ra ) 값 은 약 25 . 7 마이크 로 인치 였 다 .